СПОСОБ ПОЛУЧЕНИЯ БЕНЗИНА С НИЗКИМ СОДЕРЖАНИЕМ СЕРЫ

2
1. Способ обработки бензина, содержащего диолефины, олефины и сернистые соединения, в том числе меркаптаны, состоящий в обработке бензина в присутствии водорода в дистилляционной колонне (2), содержащей по меньшей мере одну реакционную зону (3), содержащую по меньшей мере один катализатор, причем катализатор находится в виде сульфида и содержит подложку, состоящую из оксида алюминия гамма или дельта, с удельной поверхностью от 70 до 350 м/г, массовое содержание оксида элемента группы VIb составляет от 1 до 30 мас.% от общей массы катализатора, массовое содержание оксида элемента группы VIII составляет от 1 до 30 мас.% от общей массы катализатора, степень сульфирования металлов, входящих в состав указанного катализатора, больше или равна 60%, мольное отношение металла группы VIII к металлу группы VIb составляет от 0,6 до 3 моль/моль, причем согласно этому способу:
вводят бензин в дистилляционную колонну на уровне, находящемся ниже реакционной зоны (3), для отделения в точке, находящейся выше реакционной зоны, легкой фракции обессеренного бензина и получения в нижней части колонны тяжелой бензиновой фракции, содержащей большую часть сернистых соединений; и
приводят в контакт бензин, отбираемый в головной части каталитической колонны, с катализатором из реакционной зоны (3) и водородом с получением десульфированной легкой бензиновой фракции.
2. Способ по п. 1, где элемент группы VIII является никелем или кобальтом.
3. Способ по пп. 1 или 2, где элемент группы VIb является молибденом или вольфрамом.
4. Способ по п. 1, где элемент группы VIII является никелем, а элемент группы VIb является молибденом.
5. Способ по п. 4, где содержание оксида никеля составляет от 4 до 12 мас.%, а содержание оксида молибдена составляет от 6 до 18% от общей массы катализатора.
6. Способ по пп. 1 или 2, где колонна дополнительно
содержит каталитический слой, находящийся ниже или выше реакционной зоны (3) и содержащий катализатор изомеризации олефинов, причем указанный катализатор изомеризации содержит по меньшей мере один металл группы VIII, нанесенный на пористую подложку.
7. Способ по п. 8, где пористая подложка катализатора изомеризации выбрана из оксида алюминия, алюмината никеля, оксида кремния, карбида кремния, используемых по отдельности или в смеси, а металл группы VIII выбран из никеля и палладия.
8. Способ по п. 8, причем металл группы VIII является палладием, и содержание палладия, выраженное в мас.% металлического палладия от массы катализатора изомеризации составляет от 0,1 до 2%.
9. Способ по пп. 1 или 2, в котором дистилляционная колонна работает в режиме получения легкой бензиновой фракции, содержащей соединения с не более чем 5 атомами углерода.
10. Способ по пп. 1 или 2, в котором дистилляционная колонна работает в режиме получения легкой бензиновой фракции, содержащей соединения с не более чем 6 атомами углерода.
11. Способ по пп. 1 или 2, в котором подлежащий обработке бензин поступает непосредственно с установки каталитического крекинга, коксования, висбрекинга или парового крекинга.